2 L 배치 반응기 에 도입 하 기 이전 에 모든 공급 물 을 알루미나 의 칼럼 및 Q - 5 ™ 촉매 ( 엥겔하르트 케미 칼 즈 인 코퍼 레이티 드 ( Engelhard Chemicals Inc . ) 로부터 입수 가능 함 ) 에 통과 시켰 다 . 화학식 I 의 금속 - 리간드 착 물 ( 예 를 들 어 , 혼합 알칸 용매 중 ) 의 용액 및 활성 화 공 촉매 ( 예 를 들 어 , 혼합 알칸 용매 중 ) 의 용액 의 혼합물 을 불활성 기체 분위기 ( 예 를 들 어 , 질소 또는 아르곤 기체 ) 하 에 글러브 박스 중 에서 취급 하 였 다 . 교반 하 면서 , 2 - 리터 배치 반응기 를 약 633 g 의 혼합 알칸 용매 ( 이소 파르 E ) 및 125 g 의 1 - 옥 텐 으로 충전 하 였 다 . 45 psig ( 10 밀리몰 ( mmol ) ) 수소 기체 ( H 2 ) 를 분자량 제 어제 로서 , 300 psi ( 2070 kPa ) 에서 75 mL 용적 첨가 탱크 로부터 차압 확장 ( differential pressure expansion ) 에 의해 첨가 하 였 다 . 배치 반응기 의 내용물 을 190 ℃ 의 온도 로 가열 하 고 , 내용물 을 460 psig ( 3 . 4 MPa ) 에서 에틸렌 으로 포화 시켰 다 . 화학식 I 의 금속 - 리간드 착 물 의 희석 톨루엔 ( 또는 혼합 알칸 ) 용액 과 활성 화 공 촉매 의 희석 톨루엔 ( 또는 혼합 알칸 ) 용액 을 예비 혼합 ( premix ) 하 였 다 . 그 다음 , 생성 된 예비 혼합물 을 촉매 첨가 탱크 로 옮기 고 , 그 로부터 의 예비 혼합물 을 배치 반응기 에 주입 하 였 다 . 중합 조건 ( 예 를 들 어 , 반응 온도 ) 을 15 분 동안 유지 하 고 , 필요 한 에틸렌 을 첨가 하 여 압력 을 1 제곱 인치 당 5 파운드 ( psi ) ( 34 . 5 킬로 파스칼 ( kPa ) ) 이상 으로 유지 하 고 ; 첨가 된 에틸렌 의 중량 을 기록 하 였 다 . 생성 된 반응 혼합물 로부터 의 열 을 열 전달 에 의해 내부 냉각 코일 로 계속 제거 하 였 다 . 15 분 후 , 배치 반응기 로부터 생성 된 용액 을 제거 하 고 , 반응 을 2 - 프로판올 로 켄 칭 하 고 , 대략 67 밀리그램 ( mg ) 의 장애 페놀 항산화제 ( 시바 가 이기 코퍼레이션 ( Ciba Geigy Corporation ) 으로부터 의 이 르 가 녹스 ( IRGANOX ) ™ 1010 ) 및 133 mg 의 인 안정 화제 ( 시바 가 이기 코퍼레이션 으로부터 의 이 르 가 포스 ( IRGAFOS ) ™ 168 ) 를 함유 하 는 10 mL 의 혼합 알칸 용액 을 첨가 함 으로써 생성 된 켄 칭 된 혼합물 을 추가 중합 에 대해 안정 화 시켰 다 . 생성 된 폴리 ( 에틸렌 - 코 - 1 - 옥 텐 ) 공중 합체 ( PEO ) 생성물 을 , 이 들 을 출발 온도 25 ℃ 및 최종 온도 140 ℃ 로 온도 - 경사진 진공 오븐 중 에서 약 12 시간 동안 건조 시킴 으로써 회수 하 였 다 .